МНОГОСЛОЙНОЕ ТЕЛО И СПОСОБ ЕГО ИЗГОТОВЛЕНИЯ

1. Способ изготовления многослойного тела с регулируемой или заданной электропроводностью,
отличающийся тем, что
формируют дифракционную первую поверхностную структуру в первой области репликационного слоя (12, 52а, 52b, 82) многослойного тела,
наносят металлический слой (14, 24, 34, 64, 84) на репликационный слой (12, 52а, 52b, 82) в упомянутой первой области и во второй области, в которой первая поверхностная структура в репликационном слое (12, 52а, 52b, 82) не сформирована, при этом либо первая область, либо вторая область образуется множеством микроскопических узорчатых областей, которые являются не воспринимаемыми невооруженным человеческим глазом, которые расположены в виде линейного растра или в виде поверхностного растра с шириной D растра и которые соответственно расположены отделенными друг от друга на расстоянии В соответствующей второй областью или первой областью, которая окружает или полностью ограничивает каждую из частичных областей,
наносят на металлический слой (14, 24, 34, 64, 84) фоточувствительный слой (88) или в качестве репликационного слоя наносят фоточувствительную смываемую маску, экспонируют фоточувствительный слой (88) или смываемую маску через металлический слой (14, 24, 34, 64, 84), так что фоточувствительный слой (88) или смываемая маска экспонируются по-разному в первой и второй областях благодаря первой поверхностной структуре, и удаляют металлический слой (14, 24, 34, 64, 84) с использованием экспонированного фоточувствительного слоя (88) или смываемой маски в качестве маскирующего слоя в первой области, но не во второй области, или во второй области, но не в первой области.
2. Способ по п.1, отличающийся тем, что ширину D растра выбирают в диапазоне от 1 до 500 мкм, предпочтительно в диапазоне от 5 до 300 мкм, а отношение ширины D растра к расстоянию В выбирают в диапазоне от 5 до 200.
3. Способ по п.1 или 2, отличающийся тем, что металлический слой (14, 24, 34, 64, 84) наносят на заданную репликационным слоем (12, 52а, 52b, 82) плоскость с постоянной поверхностной плотностью по всей площади поверхности предпочтительно осаждением из паровой фазы.
4. Способ по п.3, отличающийся тем, что металлический слой (14, 24, 34, 64, 84) наносят на репликационный слой (12, 52а, 52b, 82) по всей площади поверхности с толщиной, при которой металлический слой (14, 24, 34, 64, 84) обладает оптической плотностью в диапазоне от 1 до 7 в области репликационного слоя (12, 52а, 52b, 82) без поверхностной структуры.
5. Способ по п.1 или 2, отличающийся тем, что во второй области в репликационном слое (12, 52а, 52b, 82) формируют вторую поверхностную структуру, а в качестве первой дифракционной поверхностной структуры в репликационном слое (12, 52а, 52b, 82) формируют поверхностную структуру, которая увеличивает пропускание, в частности прозрачность, металлического слоя (14, 24, 34, 64, 84) в первой области по сравнению с пропусканием, в частности прозрачностью, металлического слоя (14, 24, 34, 64, 84) во второй области или наоборот.
6. Способ по п.5, отличающийся тем, что первая поверхностная структура обладает большей глубиной рельефа, чем вторая поверхностная структура, или наоборот.
7. Способ по п.5, отличающийся тем, что произведение пространственной частоты и глубины рельефа первой поверхностной структуры больше произведения пространственной частоты и глубины рельефа второй поверхностной структуры или наоборот.
8. Способ по п.1 или 2, отличающийся тем, что первая поверхностная структура выполнена в виде оптически активной, отражающей или пропускающей, светодифрагирующей, и/или светопреломляющей, и/или светорассеивающей микро- или наноструктуры, в частности, в виде решетчатой структуры, такой как линейная решетка или прямоугольная решетка, в виде изотропной или анизотропной матовой структуры, в виде двойной или непрерывной линзы Френеля, в виде микропризмы, в виде концентрирующей дифракционной решетки, в виде комбинированной структуры или в виде макроструктуры.
9. Способ по п.5, отличающийся тем, что вторая поверхностная структура выполнена в виде оптически активной, отражающей или пропускающей, светодифрагирующей, и/или светопреломляющей, и/или светорассеивающей микро- или наноструктуры, в частности, в виде решетчатой структуры, такой как линейная решетка или прямоугольная решетка, в виде изотропной или анизотропной матовой структуры, в виде двойной или непрерывной линзы Френеля, в виде микропризмы, в виде концентрирующей дифракционной решетки, в виде комбинированной структуры или в виде макроструктуры.
10. Способ по п.5, отличающийся тем, что в первой области в качестве первой дифракционной поверхностной структуры формируют поверхностную структуру с большим отношением глубины к ширине отдельных элементов структуры, в частности с отношением глубины к ширине >0,3, а вторую поверхностную структуру выполняют в виде поверхностной структуры с меньшим отношением глубины к ширине, или наоборот.
11. Способ по п.1 или 2, отличающийся тем, что в качестве фоточувствительного слоя или фоточувствительной смываемой маски наносят фоточувствительный материал с двойной характеристикой, и тем, что фоточувствительный слой или фоточувствительную смываемую маску экспонируют через металлический слой (14, 24, 34, 64, 84) с такой интенсивностью экспонирования и продолжительностью экспонировании, что фоточувствительный слой (88) или фоточувствительную смываемую маску активизируют в первой области, в которой пропускание, в частности прозрачность, металлического слоя (14, 24, 34, 64, 84) увеличена благодаря первой поверхностной структуре, и не активизируют во второй области, или наоборот.
12. Способ по п.11, отличающийся тем, что фоточувствительный слой или смываемую маску экспонируют через металлический слой посредством УФ-излучения.
13. Способ по п.1 или 2, отличающийся тем, что активизированные экспонированием области фоточувствительной смываемой маски и расположенные на них области металлического слоя удаляют в процессе смывки.
14. Способ по п.1 или 2, отличающийся тем, что экспонированный фоточувствительный слой (88) проявляют, и проявленный фоточувствительный слой образует маску для травления металлического слоя (14, 24, 34, 64, 84).
15. Способ по п.1 или 2, отличающийся тем, что фоточувствительный слой (88) активизируют посредством экспонирования в первой или во второй области, в которой пропускание, в частности прозрачность, металлического слоя увеличена благодаря первой поверхностной структуре, и активизированный фотоактивизируемый слой образует травитель для металлического слоя.
16. Способ по п.1 или 2, отличающийся тем, что фоточувствительный слой выполняют из фоторезиста.
17. Способ по п.14, отличающийся тем, что остатки маски для травления удаляют.
18. Способ по п.1 или 2, отличающийся тем, что металлический слой (14, 24, 34, 64, 84) гальванически усиливают.
19. Способ по п.1 или 2, отличающийся тем, что в совмещении с металлическим слоем располагают по меньшей мере один прозрачный или непрозрачный цветной слой, в частности, его располагают в свободной от металлического слоя (14, 24, 34, 64, 84) первой или второй области.
20. Многослойное тело, в частности переводная пленка, получаемые по любому из пп.1-19, с репликационным слоем (12, 52а, 52b, 82) и расположенным на этом репликационном слое (12, 52а, 52b, 82) металлическим слоем (14, 24, 34, 64, 84),
отличающееся тем, что
многослойное тело имеет множество микроскопических узорчатых областей, которые являются не воспринимаемыми невооруженным человеческим глазом, и фоновую область, окружающую или полностью ограничивающую каждую из узорчатых областей, при этом узорчатые области расположены в виде линейного растра или в виде поверхностного растра с шириной D растра, причем узорчатые области соответственно расположены отделенными друг от друга на расстоянии В фоновой областью, причем ширина D растра составляет в диапазоне от 5 до 300 мкм, а отношение ширины D растра к расстоянию В составляет в диапазоне от 5 до 200, и металлический слой находится либо в фоновой области, либо в узорчатых областях.
21. Многослойное тело по п.20, отличающееся тем, что в первой области репликационного слоя (12, 52а, 52b, 82) сформирована дифракционная первая поверхностная структура, а во второй области репликационного слоя (12, 52а, 52b, 82) эта первая поверхностная структура не сформирована, при этом узорчатые области выполнены либо в первой области, либо во второй области.
22. Многослойное тело по любому из пп.20 и 21, отличающееся тем, что репликационный слой (12, 52а, 52b, 82) в узорчатых областях имеет первую поверхностную структуру, а в фоновой области - вторую поверхностную структуру, при этом первая и вторая поверхностные структуры образованы различными поверхностными структурами, и по меньшей мере одна из упомянутых поверхностных структур является дифракционной поверхностной структурой.
23. Многослойное тело по п.22, отличающееся тем, что первая поверхностная структура и вторая поверхностная структура обладают различным отношением глубины к ширине.
24. Многослойное тело по п.20 или 21, отличающееся тем, что это многослойное тело содержит второй металлический слой (54b), расположенный в совмещении с первым металлическим слоем (54а).
25. Многослойное тело по п.24, отличающееся тем, что по меньшей мере один из металлических слоев (54а, 54b) нанесен с толщиной слоя, при которой он является частично прозрачным в видимом диапазоне.
26. Многослойное тело по п.24, отличающееся тем, что металлические слои (54а, 54b) расположены на расстоянии (2n+1)λ/2 или (4n+1)λ/4, где n является целым числом, включая 0, а λ является длиной волны или средней длиной волн света, который предусмотрен для применения по назначению многослойного тела, при этом λ выбрана, в частности, в диапазоне видимого спектра.
27. Многослойное тело по п.24, отличающееся тем, что металлические слои (14, 24, 34, 64, 84) имеют различные первую поверхностную структуру и/или вторую поверхностную структуру, и/или тем, что их первые области и/или их вторые области расположены по-разному.
28. Многослойное тело по п.22, отличающееся тем, что первая поверхностная структура и/или вторая поверхностная структура представляет собой дифракционную оптическую поверхностную структуру, например голограмму, кинеграмму (Kinegram) или тому подобное.
29. Многослойное тело по п.22, отличающееся тем, что первая поверхностная структура и/или вторая поверхностная структура представляет собой матовую структуру.
30. Многослойное тело по п.20 или 21, отличающееся тем, что узорчатые области и/или фоновая область подструктурированы в виде микротекста или микрографики.
31. Многослойное тело по п.20 или 21, отличающееся тем, что узорчатые области и/или фоновая область подструктурированы в виде скрытого узора, который можно увидеть через муаровый верификатор.
32. Многослойное тело по п.20 или 21, отличающееся тем, что это многослойное тело дополнительно содержит по меньшей мере один прозрачный или непрозрачный цветной слой, выполненный по всей или части площади поверхности.
33. Многослойное тело по п.32, отличающееся тем, что упомянутый по меньшей мере один цветной слой выполнен в совмещении с металлическим слоем, в частности, расположен в свободной от металлического слоя (14, 24, 34, 64, 84) фоновой или узорчатой области.
34. Многослойное тело по п.32, отличающееся тем, что упомянутый по меньшей мере один цветной слой выполнен в виде электропроводного или электроизолирующего слоя.
35. Многослойное тело по п.32, отличающееся тем, что упомянутый по меньшей мере один цветной слой выполнен с узорчатой конфигурацией.
36. Многослойное тело по п.32, отличающееся тем, что по меньшей мере два, в частности, по меньшей мере три цветных слоя выполнены с различными цветами.